FR 2701713 A1 19940826 FR 9300695 A 19930119 La présente invention concerne un enduit destiné à l'industrie nautique pour 1'entretien et la protection des carénes de bateaux,barques , canots à moteur,voiliers etc.navigant ou séjournant autant en eau salée qu'en eau douce. Il est connu que la dérniéra couche de peinture appiquée a la caréne d'un bateau avant sa mise à l'eau est du type antifouling c'est à dire qu'elle doit protéger la partie immergée de la coque de la fixation de petits crustacés appelés tarets,anatifes,etc. et de certaines algues qui en se collant viennent augmenter la résistance à la glisse ce qui a pour effet néfaste de réduire la vitesse et d'augmenter la consommetion d'énergie. Le plus grand nombre de peintures antifouling actuellement utilisées sur le marché sont confectionnées avec des produits de base extrémement nocifs ,d'une part pour l'environnement marin ou fluvial dans lequel séjourne le bateau empoisonnant ainsi la faune et la flore qui l'entourent dans un rayon trés important mais d'autre part ces produits sont aussi dangereux pour les voies respiratoires et l'épiderme de la personne qui l'applique ou le décape. Cet enduit peut être qualifié d'enduit biologique à la suite d'un mélange d'éléments de base simples et naturels qui le composent et universellement connus pour leur neutralité et paut remplater trés avantageusement toutes les peintures de protection autant pour son prix de revient qui est trés économique que pour sa facilité d'application ou de décapage mais encore et surtout pour la protection de la nature . Bases et proportions approximatives de la composition de l'enduit. - Suif obtenu par un choix de graisses animales fondues 8.00 kg - Paraffine industrielle en pains ou en poudre......... 2.00 kg - Camphre en poudre ou en tablettes ................... 0.05 kg - Extraits de colorants naturels....................... Ces produits seront filtrés et mélangés pour obtenir un enduit qui légérement chauffé pour obtenir un produit liquide qui permettra une application ou un décapage simple et rapide sans evoir besoin de recourir a des moyens de protection des voies respiratoires ou de l'épiderme de l'applicateur. Il doit être entendu que la composition de cet enduit n'est nullement limitée au principe d'éxécution qui est donné à titre d'éxemple pour constituer un élément de base et il est évident que sa formule peut subir toutes modifications quantitatives , qualitatives ou de présentations différentes sans pour cela que l'on s'écarte de l'esprit de la présente demande de brevet. REVENDICATIONS REVENDICATION 1 Enduit antifouling biologique caractérisé en ce qu'il est constitué par un mélange de suif,paraffine ,camphre et extraits naturels de colorants. REVENDICATION 2 Enduit selon la revendication 1 caractérisé en ce les bases et les proportions de sa composition sont les suivantes : - Suif obtenu par choix de graisses animales fondues.. 8.00 Kg - Paraffine industrielle en pains ou en poudre........ 2.00 Kg - Camphre en poudre ou en tablettes ................. 0.05 Kg - Extraits de colorants naturels. REVENDICATION 3 Procédé destiné à la protection des carénes de bateaux pour empéther la fixation de petits crustacés et de certaubes algues qui ralentissent l'éffet de glisse caractérisé en ce qu'on utilise un enduil selon les revendications 1 et 2 . REVENDICATION 4 Procédé selon la revendication 3 caractérisé en ce qu'un utilise l'enduit légérement chauffé de maniére à obtenir un produit liquide permettant une applicvation ou un décapage simple et rapide sans avoir besoin de racourir à des moyens de protection des voies respiratioires ou de l'épiderme de l'applicateur.